(57)【要約】【課題】  歩留まりを向上させることができる部品内蔵回路板を提供する。【解決手段】  少なくとも片面に部品１を実装した回路基板２をフィラー充填樹脂成形材料３で封止し、前記フィラー充填樹脂成形材料３よりなる封止樹脂体４の表面に金属導体５を備えた部品内蔵回路板Ａに関する。封止樹脂体４の厚み精度が±１００μｍ以内である。封止樹脂体４の表面の金属導体５と封止樹脂体４に内蔵された部品１や回路基板２との距離、あるいは封止樹脂体４の両面のそれぞれに金属導体５、５を設けた場合における金属導体５、５間の距離のばらつきを小さくすることができる。【選択図】  図１
2005311201.tif 000002
【特許請求の範囲】
【請求項１】
少なくとも片面に部品を実装した回路基板をフィラー充填樹脂成形材料で封止し、前記フィラー充填樹脂成形材料からなる封止樹脂体の表面に金属導体を備えた部品内蔵回路板において、封止樹脂体の厚み精度が±１００μｍ以内であることを特徴とする部品内蔵回路板。
【請求項２】
回路基板に実装された部品の底面と回路基板の表面との距離が１００μｍ以下であることを特徴とする請求項１に記載の部品内蔵回路板。
【請求項３】
フィラー充填樹脂成形材料がシート状であることを特徴とする請求項１又は２に記載の部品内蔵回路板。
【請求項４】
フィラー充填樹脂成形材料のフィラーの含有率が６０〜９０ｗｔ％、フィラーの比表面積が３．５ｍ２／ｇ以上であることを特徴とする請求項１乃至３のいずれかに記載の部品内蔵回路板。
【請求項５】
種類の異なる複数種のフィラー充填樹脂成形材料を用いることにより、性質の異なる複数の部分からなる封止樹脂体を形成して成ることを特徴とする請求項１乃至４のいずれかに記載の部品内蔵回路板。
【請求項６】
封止樹脂体に放熱部材が一体化されていることを特徴とする請求項１乃至５のいずれかに記載の部品内蔵回路板。
【請求項７】
封止樹脂体の表面が内部よりも高いメッキ付着性を有することを特徴とする請求項１乃至６のいずれかに記載の部品内蔵回路板。
【請求項８】
少なくとも片面に部品を実装した回路基板をフィラー充填樹脂成形材料で封止した後、前記フィラー充填樹脂成形材料からなる封止樹脂体の表面に金属導体を備える部品内蔵回路板の製造方法において、成形用プレートの上に成形用枠体を配置し、成形用プレートと成形用枠体との間の隙間を覆うようにして成形用枠体の内側にフィルムを敷設し、フィラー充填樹脂成形材料及び回路基板を成形用枠体の内側に敷設したフィルム上に配置し、フィルム上に配置したフィラー充填樹脂成形材料及び回路基板を加熱加圧することによって、フィラー充填樹脂成形材料を硬化させて封止樹脂体を形成すると共に封止樹脂体と回路基板とを一体化することを特徴とする部品内蔵回路板の製造方法。
【請求項９】
フィルムが金属箔であることを特徴とする請求項８に記載の部品内蔵回路板の製造方法。
【請求項１０】
フィルムのフィラー充填樹脂成形材料に接触する面が粗面であることを特徴とする請求項８又は９に記載の部品内蔵回路板の製造方法。
【発明の詳細な説明】
【技術分野】
【０００１】
本発明は、電気・電子部品を内蔵すると共に表面に回路パターンを有する部品内蔵回路板及びその製造方法に関するものであり、特に、マイクロエレクトロニクス分野において使用される信号系回路基板における小型化、低ノイズ化が可能な部品内蔵回路板に関するものである。
【背景技術】
【０００２】
従来より、部品内蔵回路板を製造するにあたっては、各種の方法が提案されている。例えば、多層板の一部をくり抜いて、そこに部品を搭載し、空間を封止材により、封止して表面を平滑にしてから、表層回路をメッキにより形成して多層化する方法が数社から提案されている。また、プリプレグを数枚重ねて、部品を埋め込む位置に穴をあけておき、成形時に樹脂が溶融して部品を埋め込む方法により小さな部品を埋め込む例もある。さらに、封止材分野では射出成形により、小型のモジュールについては、部品の充填がされているのが一般的であるが、その表層部に回路を形成することはない。
【０００３】
上記のような製造方法では、多層板の一部をくり抜いたり、プリプレグの一部をくり抜いたりすることは非常に工程が煩雑となり、コスト高の主要因であった。また、部品下への樹脂の流動性を高めるために、圧力を増すと厚み自体が薄くなり、狙いの製品厚みが出せず、逆に、低圧で成形すれば、部品下への樹脂の流動が不十分となり、ボイドが部品下に残ってしまうという問題があった。さらに、両面に部品を実装した多層板の表層を樹脂で充填する場合に、現状では片面ずつ実装、充填を行うことにより、両面の部品を埋め込むことが検討されているが、部品下に空隙が残ったり、表裏面の部品の高さが異なる場合に、絶縁層の厚みを変える等が必要であり、これにより、樹脂の流動性が変わったりするために、均一な厚みで成形することが難しかった。しかも、部品は非常に壊れやすいので、圧力も非常に小さいことが要求され、また、配線層を１層形成するごとに成型により熱がかかり、パターンの収縮率が各層で異なる為、そりが発生する等の問題が生じていた。
【０００４】
そこで、本出願人は以下のような部品内蔵回路板の製造方法を提案している（例えば、特許文献１参照）。まず、表面に導体回路及び電気部品を備えた転写用基材を形成する。次に、樹脂シートの片面あるいは両面に転写用基材を重ねて配置する。この時、樹脂シート側に導体回路及び電気部品を向けるようにして転写用基材を重ねる。次に、転写用基材と樹脂シートの積層物を加熱加圧することにより樹脂シートを硬化させて樹脂層を形成する。この後、樹脂層の表面から転写用基材を剥離することにより、上記導体回路が樹脂層の表面に付着すると共に電気部品が樹脂層に埋設された部品内蔵回路板を形成することができる。
【０００５】
しかし、上記のようにして製造される部品内蔵回路板は、加熱加圧成形の際に均一に加圧するのが難しいために、樹脂層の厚みに均一の度合いが低くなることがあった。従って、部品内蔵回路板の回路のインピーダンスなどの物性が所望通りに形成されない不良品の割合が多くなり、歩留まりが低下する恐れがあった。特に、高周波信号を伝送する高周波回路を有する高周波用の部品内蔵回路板の場合、絶縁層となる樹脂層の厚みが高周波回路のインピーダンスなどに大きな影響を与えるために、樹脂層の厚みが均一になりにくく、上記の方法では、歩留まりの低下が大きくなる傾向にあった。
【特許文献１】特開２００３−２０４１６７号公報
【発明の開示】
【発明が解決しようとする課題】
【０００６】
本発明は上記の点に鑑みてなされたものであり、歩留まりを向上させることができる部品内蔵回路板及びその製造方法を提供することを目的とするものである。
【課題を解決するための手段】
【０００７】
本発明の部品内蔵回路板Ａは、少なくとも片面に部品１を実装した回路基板２をフィラー充填樹脂成形材料３で封止し、前記フィラー充填樹脂成形材料３よりなる封止樹脂体４の表面に金属導体５を備えた部品内蔵回路板Ａにおいて、封止樹脂体４の厚み精度が±１００μｍ以内であることを特徴とするものである。
【０００８】
本発明によれば、封止樹脂体４の厚み精度が±１００μｍ以内であるために、封止樹脂体４の表面の金属導体５と封止樹脂体４に内蔵された部品１や回路基板２との距離、あるいは封止樹脂体４の両面のそれぞれに金属導体５、５を設けた場合における金属導体５、５間の距離のばらつきを小さくすることができ、部品内蔵回路板Ａの回路や回路パターンのインピーダンスなどの物性を所望通りに形成しやすくなるものであり、従って、不良品の割合が少なくなって歩留まりを向上させることができるものである。
【０００９】
本発明にあっては、回路基板２に実装された部品１の底面と回路基板２の表面との距離が１００μｍ以下であることが好ましい。この場合、回路基板２の表面からの部品１の突出寸法を小さくすることができ、薄型化を図ることができるものである。
【００１０】
また、本発明にあっては、フィラー充填樹脂成形材料３がシート状であるのが好ましい。この場合、粉体状のフィラー充填樹脂成形材料３を用いる場合に比べて、真空引きして成形する際に空気の通路を確保しやすくなって、封止樹脂体４内に空気が残存しにくくなるものである。また、使用するフィラー充填樹脂成形材料３の枚数を変えることによって、粉体状のフィラー充填樹脂成形材料を用いる場合に比べて、封止樹脂体４の厚みを簡単に変えることができ、大小高さの異なる部品１を内蔵させる場合でも、使用するフィラー充填樹脂成形材料３の枚数を管理するだけで簡単に製造が可能である。
【００１１】
また、本発明にあっては、フィラー充填樹脂成形材料３のフィラーの含有率が６０〜９０ｗｔ％、フィラーの比表面積が３．５ｍ２／ｇ以上であることが好ましい。この場合、フィラーの高充填化により部品１や回路基板２の反りの低減や応力緩和を図ることができるものであり、しかも、フィラーの比表面積を３．５ｍ２／ｇ以上とすることにより、フィラーの含有率が高くてもフィラー充填樹脂成形材料３の流動性を高めることができ、部品１の底面と回路基板２の表面との狭い隙間に対するフィラー充填樹脂成形材料３の充填性を充分に確保することができるものである。
【００１２】
また、本発明にあっては、種類の異なる複数種のフィラー充填樹脂成形材料３を用いることにより、性質の異なる複数の部分からなる封止樹脂体４を形成することができる。この場合、封止樹脂体４の放熱性や誘電率などの物性を部分的に異ならせることができ、回路基板２に実装する部品１の種類に応じて所望の性能を確保することができるものである。
【００１３】
また、本発明にあっては、封止樹脂体４に放熱部材１３が一体化されていることが好ましい。この場合、部品１などから発生する熱の封止樹脂体４からの放熱性を高めることができ、熱による部品１などの動作不良や破損を少なくすることができるものである。
【００１４】
また、本発明にあっては、封止樹脂体４の表面が内部よりも高いメッキ付着性を有することが好ましい。この場合、封止樹脂体４の部品内蔵性を損なわずに、封止樹脂体４の表面にメッキを付着させることができ、金属箔を用いずに、例えば、アディティブ法などのメッキ工法で封止樹脂体４の表面に金属導体５を形成することができるものである。
【００１５】
本発明の部品内蔵回路板Ａの製造方法は、少なくとも片面に部品１を実装した回路基板２をフィラー充填樹脂成形材料３よりなる封止樹脂体４で封止した後、封止樹脂体４の表面に金属導体５を形成する部品内蔵回路板Ａの製造方法において、成形用プレート１０の上に成形用枠体１１を配置し、成形用プレート１０と成形用枠体１１との間の隙間を覆うようにして成形用枠体１１の内側にフィルム１２を敷設し、フィラー充填樹脂成形材料３及び回路基板２を成形用枠体１１の内側に敷設したフィルム１２上に配置し、フィルム１２上に配置したフィラー充填樹脂成形材料３及び回路基板２を加熱加圧することによって、フィラー充填樹脂成形材料３を硬化させて封止樹脂体４を形成すると共に封止樹脂体４と回路基板２とを一体化することを特徴とするものである。
【００１６】
本発明によれば、加熱加圧成形の際に成形用枠体１１で封止樹脂体４の厚みを規制することができ、封止樹脂体４の厚みが薄くなりすぎないようにできるものであり、しかも、成形用プレート１０と成形用枠体１１との間の隙間をフィルム１２で覆うことにより、この隙間からフィラー充填樹脂成形材料３が漏れ出すのを制限することができ、部品１の底面と回路基板２の表面との狭い隙間に対するフィラー充填樹脂成形材料３の充填性を充分に確保することができるものである。
【００１７】
また、本発明にあっては、フィルム１２が金属箔であることが好ましい。この場合、部品１の底面と回路基板２の表面との狭い隙間に対するフィラー充填樹脂成形材料３の充填性を充分に確保するためのフィルム１２を金属導体５の形成用に兼用することができ、部品点数を少なくすることができるものである。
【００１８】
また、本発明にあっては、フィルム１２のフィラー充填樹脂成形材料３に接触する面が粗面であることが好ましい。この場合、フィラー充填樹脂成形材料３から形成される封止樹脂体４の表面を粗面化することができ、メッキにより金属導体５を形成した場合などに金属導体５が封止樹脂体４から剥離しにくくなって信頼性の高い部品内蔵回路板を形成することができるものである。
【発明の効果】
【００１９】
本発明は、封止樹脂体の厚み精度が±１００μｍ以内であるために、封止樹脂体の表面の金属導体と封止樹脂体に内蔵された部品や回路基板との距離、あるいは封止樹脂体の両面のそれぞれに金属導体を設けた場合における金属導体間の距離のばらつきを小さくすることができ、部品内蔵回路板Ａの回路や回路パターンのインピーダンスなどの物性を所望通りに形成しやすくなるものであり、従って、不良品の割合が少なくなって歩留まりを向上させることができるものである。
【発明を実施するための最良の形態】
【００２０】
以下、本発明を実施するための最良の形態を説明する。
【００２１】
本発明の部品内蔵回路板Ａは、片面あるいは両面に複数の部品１を実装した回路基板２を、フィラー充填樹脂成形材料３の硬化物である封止樹脂体４で封止し、この封止樹脂体４の表面に金属導体５を設けたものである。金属導体５は金属層（金属のベタ面）であっても良いし、回路パターンに形成されていても良い。また、本発明の部品内蔵回路板Ａは、ビアホール加工やスルーホール加工などの厚み方向における導通加工により、多層化接続されている場合もある。
【００２２】
部品１は従来より電気・電子回路を形成するのに用いられているものであって、例えば、ＩＣやＬＳＩなどの半導体チップ（半導体素子）を用いることができる。回路基板２は従来からプリント配線板などとして供されているものであって、片面に回路パターン１８を有する片面板、両面に回路パターン１８を有する両面板、両面及び内部に回路パターン１８を有する４層板や６層板などの多層板を用いることができる。そして、回路基板２の片面あるいは両面に部品１を実装することにより電気・電子回路が形成されている。ここで、回路基板２に実装された部品１の底面と回路基板２の表面との距離は１００μｍ以下であることが好ましく、この場合、同じ高さの部品１を用いても、回路基板２の表面からの部品１の突出寸法を小さくすることができ、部品内蔵回路板Ａの薄型化を図ることができるものである。回路基板２に実装された部品１の底面と回路基板２の表面との距離は小さいほど、部品内蔵回路板Ａの薄型化を図ることができるので、その下限は０μｍである。尚、回路基板２には必要に応じて印刷により抵抗器などの部品１を形成しても良い。また、回路基板２はコンデンサー内蔵基板（ＢＣ基板）であっても良い。また、回路パターン１８の厚みは、ファインライン形成のために、１００μｍ以下が妥当である。
【００２３】
フィラー充填樹脂成形材料３は樹脂とフィラーとの混合物である。フィラー充填樹脂成形材料３の樹脂としては各種の熱硬化性樹脂などを用いることができ、エポキシ樹脂、フェノール樹脂、ポリイミド樹脂、アクリル樹脂などを例示することができるが、これに限定されるものではない。フィラー充填樹脂成形材料３のフィラーとしては各種の無機・有機の粉体を用いることができ、シリカ、アルミナ、ゴムなどを例示することができるが、これに限定されるものではない。また、上記フィラーの比表面積は、ＪＩＳ  Ｒ  １６２６によるＢＥＴ比表面積測定法による測定で３．５ｍ２／ｇ以上であることが好ましい。フィラーの比表面積が３．５ｍ２／ｇ未満であると、フィラーの粒径が大きくなるので、部品１の底面と回路基板２の表面との狭い隙間でフィラーが詰まって、この狭い隙間に対してフィラー充填樹脂成形材料３を空隙が生じないように充分に充填できなくなる恐れがあり、この結果、封止樹脂体４の内部に空隙（ボイド）が残存することになる。そして、このような空隙が封止樹脂体４の内部に残存していると、封止樹脂体４の表面に部品を半田付けなどで実装する時の加熱により、内部にある部品１を回路基板２に半田実装した時の半田が再溶融し膨張し、上記空隙に流出し、部品１の端子間を導通させてしまうことがある。また、上記空隙内の空気が膨張して封止樹脂体４にクラックが発生することもある。従って、本発明ではフィラー充填樹脂成形材料３のフィラーの含有率を高くしても、フィラー充填樹脂成形材料３の流動性を確保するために、フィラーの比表面積が３．５ｍ２／ｇ以上、より好ましくは４．０ｍ２／ｇ以上のものを用いるのである。尚、フィラーの比表面積は現在入手可能なフィラーが３０ｍ２／ｇ以下であるので、この値が上限となる。また、部品１の底面と回路基板２の表面との隙間に対するフィラー充填樹脂成形材料３の充填性を高めるために、フィラーの粒径は最大でも３０μｍ以下であることが好ましい。
【００２４】
また、フィラー充填樹脂成形材料３のフィラーの含有率はフィラー充填樹脂成形材料３の全量に対して６０〜９０ｗｔ％であることが好ましい。フィラーの含有率が６０ｗｔ％未満であると、封止樹脂体４中のフィラーの含有率が低くなり過ぎて、部品１や回路基板２及び部品内蔵回路板Ａの反りの低減や応力緩和をすることができなくなる恐れがあり、フィラーの含有率が９０ｗｔ％を超えると、フィラー充填樹脂成形材料３の流動性が低下して封止樹脂体４中に未充填による空隙が生じ、上記と同様の問題が生じる恐れがある。
【００２５】
また、フィラー充填樹脂成形材料３は粉体状であってもよいが、シート状に形成するのが好ましい。シート状のフィラー充填樹脂成形材料３は、例えば、フィラーを高充填した樹脂をＢステージ状に加熱乾燥させて形成することができる。シート状のフィラー充填樹脂成形材料３を用いると、大きいサイズ（一辺の寸法が３００ｍｍ以上）の部品内蔵回路板Ａを製造する場合に、直圧圧縮成形による加熱加圧成形時の成形性に優れ、また、加熱加圧成形前の真空引きにより空気が抜けやすく、封止樹脂体４中のボイドの削減においても粉体状のフィラー充填樹脂成形材料より優れる。粉体状のフィラー充填樹脂成形材料であると成形空間内に投入した場合に、真空引きにより粉体中に存在する空気を取り出しにくい。さらに、回路基板２の上下（表裏）に実装した部品１の高さが異なる場合に、粉体状のフィラー充填樹脂成形材料の量を制御して封止樹脂体４の厚みを部分的に変えるのは非常に難しいが、シート状のフィラー充填樹脂成形材料３であれば、その使用枚数を変えることにより、簡単に回路基板２の上下（表裏）における封止樹脂体４の厚みを変えることができ、大小高さの異なる部品１を内蔵しても枚数管理のみで簡単に製造が可能であり、取り扱い性に優れるものである。また、真空引きも容易で十分真空度を上げてからフィラー充填樹脂成形材料３の樹脂を溶融させることにより、部品１の底面と回路基板２の表面との狭い隙間に対するフィラー充填樹脂成形材料３の充填性が向上するものである。加えて、複数枚の回路基板２を積層する場合も、上記と同様にして隣り合う回路基板２、２の間にシート状のフィラー充填樹脂成形材料３を数枚投入すると、６層基板などの多層板も容易に部品１を内蔵した構造に成形することができる。尚、回路基板２の片面側のみにシート状のフィラー充填樹脂成形材料３を使用し、他の片面側に粉体状のフィラー充填樹脂成形材料を使用することもでき、特に、シート状のフィラー充填樹脂成形材料３のみの使用に限定するのではなく、粉体状のフィラー充填樹脂成形材料のみあるいは粉体状のフィラー充填樹脂成形材料とシート状のフィラー充填樹脂成形材料３との併用も可能である。また、シート状のフィラー充填樹脂成形材料３の厚みは特に限定されないが、１０〜４００μｍにすることができる。
【００２６】
以下に本発明の部品内蔵回路板Ａの製造方法について説明する。
【００２７】
図１に本発明の部品内蔵回路板Ａの製造方法の一例を示す。まず、成形用プレート１０の上に成形用枠体１１を載置する。成形用プレート１０はステンレス鋼板などの金属板で平板状に形成されるものであって、鏡面板などを用いることができる。成形用枠体１１はステンレス鋼などの金属材料を用いて平面視で四角枠状などに形成されるものであり、その内側の一辺の長さや厚みは成形する部品内蔵回路板Ａの大きさや厚みに応じて適宜変更可能である。成形用枠体１１は例えば上記成形用プレート１０を枠状にくり抜いて形成することができる。成形用プレート１０は成形用枠体１１と同等の大きさかあるいは成形用枠体１１よりも大きく形成されている。
【００２８】
上記のように成形用プレート１０に成形用枠体１１を載置した後、成形用プレート１０と成形用枠体１１とで囲まれた成形用枠体１１の内側の空間（成形空間）にフィルム１２を配置する。ここで、フィルム１２としては銅箔などの金属箔を用いることができる。この金属箔は従来から銅張り積層板などの金属箔張り積層板に使用されているものであって、例えば、厚み１２〜７０μｍのものを用いることができる。また、フィルム１２は成形用枠体１１の内側において成形用プレート１０の上面に全面に亘って敷設されると共にその敷設されたフィルム１２の周端部は成形用枠体１１の上側を越えて成形用枠体１１外に導出される。すなわち、フィルム１２の周端部は成形用プレート１０の上面から立ち上がり、成形用枠体１１の内周面及び上面に沿うようにして成形用枠体１１外に導出されるものであり、これにより、成形用プレート１０の上面と成形用枠体１１の下面との間にできる隙間がフィルム１２で覆われて閉塞されることになる。従って、成形用プレート１０や成形用枠体１１がフィラー充填樹脂成形材料３で汚れるのを防止することができる。
【００２９】
上記のようにフィルム１２を配置した後、このフィルム１２の上にシート状のフィラー充填樹脂成形材料３を配置する。フィラー充填樹脂成形材料３の使用量は回路基板２のこの片面側（下面側）における封止樹脂体４の所望の厚みなどに応じて適宜変更可能であり、フィラー充填樹脂成形材料３の枚数を調整して使用量を変えることができる。例えば、部品１の高さやビアホール接続時などの制約がある場合に、シート状のフィラー充填樹脂成形材料３の枚数を変えることにより、部品内蔵回路板Ａの内部に位置する回路基板２の厚み方向における位置を簡単に変えることが可能である。次に、部品１を実装した回路基板２を上記フィラー充填樹脂成形材料３の上に載置する。次に、部品１を実装した回路基板２の上にさらにシート状のフィラー充填樹脂成形材料３を配置する。この場合もフィラー充填樹脂成形材料３の使用量は回路基板２のこの片面側（上面側）における封止樹脂体４の所望の厚みなどに応じて適宜変更可能であり、フィラー充填樹脂成形材料３の枚数を調整して使用量を変えることができる。
【００３０】
フィラー充填樹脂成形材料３としては、種類の異なる複数種のものを用いることができる。種類の異なるフィラー充填樹脂成形材料３とは、厚みや誘電率や熱伝導率などの性質が異なるものであって、これらの性質の異なるフィラー充填樹脂成形材料３は樹脂やフィラーの種類やその使用量などを異ならせることにより得ることができる。本発明では、回路基板２を挟んで上下に配置するフィラー充填樹脂成形材料３の種類を異ならせることができる。また、回路基板２の片面に種類の異なる複数枚のフィラー充填樹脂成形材料３を重ねて配置することができる。また、回路基板２の片面に沿って種類の異なる複数種のフィラー充填樹脂成形材料３を配置しても良い。このようにして種類の異なる複数種のフィラー充填樹脂成形材料３を用いることによって、厚みや放熱性や誘電率などの性質（物性）の異なる複数の部分からなる封止樹脂体４を形成することができる。
【００３１】
例えば、表面のみは薄いメッキ付着性のあるシート状（例えば、１０μｍ程度）のフィラー充填樹脂成形材料３を積層すれば、後工程でのメッキ処理において封止樹脂体４の表面に簡単にメッキ付けができ、部品内蔵性や放熱性、誘電率などを重要な絶縁性能を確保しながら、全層においてメッキ付着性のあるフィラー充填樹脂成形材料３を使用することがなく、フィラー充填樹脂成形材料３の使い分けが可能である。さらに、例えば、回路基板２の片面側は放熱性を付与するために、アルミナを高充填したフィラー充填樹脂成形材料３を使用し、もう片面側にはシリカを充填したフィラー充填樹脂成形材料３を使うことにより、部分的に異なる物性を有する封止樹脂体４を簡単に設計することが可能となる。また、例えば、低誘電率のフィラー充填樹脂成形材料３と高熱伝導率のフィラー充填樹脂成形材料３を準備し、片面側に低誘電率のフィラー充填樹脂成形材料３を、もう一方の片面側に高熱伝導率のフィラー充填樹脂成形材料３を積層し、一体化成形することで片面側に実装されていた高周波用の部品１の信号損失を最低限におさえ、もう一方の片面側に実装されていたパワーＩＣ（部品１）の熱を封止樹脂体４の高熱伝導率のフィラー充填樹脂成形材料３から形成される部分で効率良く熱放散させることが可能となる。また、白色と黒色のフィラー充填樹脂成形材料３、耐ＵＶ性樹脂や透明樹脂（光回路層形成時）を用いたフィラー充填樹脂成形材料３など、各種のフィラー充填樹脂成形材料３を組み合わせて用いることができる。尚、上記のシート状のフィラー充填樹脂成形材料３の代わりに、粉体状のフィラー充填樹脂成形材料３を用いることができる。
【００３２】
上記のようにして、フィラー充填樹脂成形材料３と部品１を実装した回路基板２とをフィルム１２上で重ねて配置した後、回路基板２の上側のフィラー充填樹脂成形材料３の上にさらにフィルム１２を載置して重ねる。このフィルム１２は前記下側のフィルム１２と同様の金属箔を用いることができるが、その厚みは互いに異ならせても良い。また、上下のフィルム１２は一方がポリエチレンテレフタレート（ＰＥＴ）フィルムなどの合成樹脂フィルム、他方が金属箔などのように互いに種類を異ならせても良い。また、上側のフィルム１２はその周端部が成形用枠体１１の外側に達する大きさに形成されている。次に、上側のフィルム１２の上にさらに上記と同様の成形用プレート１０を載置する。
【００３３】
上記のようにして成形用プレート１０と成形用枠体１１及びフィラー充填樹脂成形材料３と部品１を実装した回路基板２とを重ね合わせて図１（ａ）に示すような積層物１６を形成した後、この積層物１６を成形機にセットする。次に、上下の成形用プレート１０と成形用枠体１１とで囲まれる成形空間に対して真空引きを行なって充分に脱気する。次に、成形機の熱盤で積層物１６を上下から挟むことにより加熱加圧成形する。この加熱加圧成形によりフィラー充填樹脂成形材料３を溶融流動させ、部品１の底面と回路基板２の表面との隙間に対してフィラー充填樹脂成形材料３を充填し、さらに溶融状態のフィラー充填樹脂成形材料３を硬化させて電気絶縁性を有する封止樹脂体４を形成する。そして、フィラー充填樹脂成形材料３の硬化により封止樹脂体４の表面にフィルム（金属箔）１２が接着し、部品１を実装した回路基板２と封止樹脂体４及びフィルム１２を一体化することができ、図１（ｂ）に示すような、封止樹脂体４の表面にフィルム１２からなる金属導体５を有し、且つ封止樹脂体４に部品１及び回路基板２が内蔵された部品内蔵回路板Ａを形成することができる。この場合、回路基板２の両面がフィラー充填樹脂成形材料３（封止樹脂体４）で全面に亘って封止されている。尚、上記加熱加圧成形における条件は適宜設定可能であるが、例えば、温度８０〜１３０℃、圧力０．１〜５ＭＰａ、時間３〜１２０分にすることができる。また、封止樹脂体４からはみ出たフィルム１２の周端部は切除される。
【００３４】
上記のようにして部品内蔵回路板Ａを形成した後、表面のフィルム（金属箔）１２にサブトラクティブ法などの回路形成工程を施して所望の回路パターンを形成すると共にスルーホール１９やビアホール１７の形成工程を施して封止樹脂体４の表面の回路パターンと回路基板２の回路パターン１８とを電気的に接続する所望のスルーホール１９やビアホール１７を形成することによって、図１（ｃ）に示すような、封止樹脂体４の表面の回路パターンを金属導体５とする部品内蔵回路板Ａを形成することができる。回路形成工程やスルーホールやビアホール１７の形成工程は従来からプリント配線板の製造に用いられている公知の方法を採用することができる。
【００３５】
上記のようにして形成される本発明の部品内蔵回路板Ａは、封止樹脂体４の厚み精度（最も厚みが大きい部分と最も厚みが小さい部分との差）が±１００μｍ以内にすることができる。高周波回路等では回路長が重要なファクターとなるために、封止樹脂体４の厚みも重要となるが、通常の銅張積層板（ＣＣＬ）を製造する場合のように、単にステンレス鋼プレート間に材料を積層して加熱加圧した場合では、厚みバラツキがある程度発生する。特に、部品１を内蔵する場合には、フィラー充填樹脂成形材料３の流動が大きくなるために封止樹脂体４の厚みのバラツキが非常に大きくなり、歩留まりが大きな課題となる。一方、本発明は成形用枠体１１を用いているので、フィラー充填樹脂成形材料３と部品１を実装した回路板２の積層物の厚みが成形用枠体１１と同じになるまで加圧されるが、余分なフィラー充填樹脂成形材料３は成形用枠体１１と上側の成形用プレート１０の間に位置する上下のフィルム１２、１２の間の隙間から流出する。成形用枠体１１がない場合は、加熱加圧成形によりフィラー充填樹脂成形材料３が上下の成形用プレート１０の間からその周囲に流出して封止樹脂体４の厚みが薄くなると共に、フィラー充填樹脂成形材料３に加圧が充分に行えず、部品１の底面と回路基板２の表面との間の隙間にフィラー充填樹脂成形材料３を充分に充填することができないが、本発明では成形用枠体１１により成形用枠体１１外へのフィラー充填樹脂成形材料３の流出が抑制されるので、部品１の底面と回路基板２の表面との間の隙間にフィラー充填樹脂成形材料３が効率よく回り込み、余分なフィラー充填樹脂成形材料３のみが上記のフィルム１２、１２の間の隙間から流出するものであり、上下一対の成形用プレート１０、１０の間隔が成形用枠体１１で一定に保たれるために、上記積層物１６の厚みが必要以上に減少することはない。従って、本発明では封止樹脂体４の厚み精度を±１００μｍ以内にすることができる。もちろん、封止樹脂体４の厚み精度が±０であるのが最も好ましい。また、本発明にあっては部品間距離や各層の回路長と層間距離（回路基板２の回路パターン１８と表面の金属導体５の距離など）も精度良くすることができる。
【００３６】
また、本発明では、フィルム１２によりフィラー充填樹脂成形材料３の成形用枠体１１外への流出が抑制されるために、回路基板２に実装された部品１の底面と回路基板２の表面との間の隙間などの空隙部へのフィラー充填樹脂成形材料３の流動が促進され、当該空隙部へのフィラー充填樹脂成形材料３の充填が効率良く行うことができる。上記空隙部へのフィラー充填樹脂成形材料３の回り込みを促進させようとした場合は、通常は加熱加圧成形の際の圧力を上げて対応するが、そうすると封止樹脂体４の厚みが極端に薄くなり、部品１等の先端部が基板封止樹脂体４の表面に露出し、封止樹脂体４の表面に金属導体５を形成することができなくなる恐れがある。一方、本発明では上記のような成形用枠体１１を用いるので、十分な加圧ができると共に上記空隙部へのフィラー充填樹脂成形材料３の流動も確保できる。また、本発明では封止樹脂体４の全体の厚みを変える場合には成形用枠体１１の厚みを変えるだけで容易に対応することができる。また、本発明では回路基板２の上下に配置したフィラー充填樹脂成形材料３を同時に硬化させるので、熱履歴をほぼ同じにすることができ、封止樹脂体４に極端な反りなどが発生するのを防止することができる。
【００３７】
尚、図１に示すものにおいて、フィルム１２としてＰＥＴフィルムなどの剥離性を有する合成樹脂フィルムを用いた場合は、封止樹脂体４の成形後に封止樹脂体４の表面からフィルム１２を剥離し、この後、封止樹脂体４の表面にアディティブ法やセミアディティブ法により金属導体５を形成することができる。
【００３８】
以下に、本発明の部品内蔵回路板Ａの製造方法の他例を図２に基づいて説明する。まず、上記と同様にして成形用プレート１０の上に成形用枠体１１を載置する。次に、成形用プレート１０と成形用枠体１１とで囲まれた成形用枠体１１の内側の空間にフィルム１２を配置する。ここで、フィルム１２としてはＰＥＴフィルムなどの剥離性を有する合成樹脂フィルムを用いることができる。この合成樹脂フィルムとしては、例えば、厚み２０〜１００μｍのものを用いることができる。また、フィルム１２は上記と同様に、成形用枠体１１の内側において成形用プレート１０の上面に全面に亘って敷設されると共にその敷設されたフィルム１２の周端部は成形用枠体１１の上側を越えて成形用枠体１１外に導出される。
【００３９】
上記のようにフィルム１２を配置した後、成形用枠体１１の内側においてフィルム１２の上に放熱部材１３を載置する。この放熱部材１３としては封止樹脂体４よりも熱伝導率の高いアルミニウムなどの金属材料で形成されるものであり、例えば、金属箔、金属板、凹凸板、粗面化された板、放熱フィンなどを例示することができる。次に、上記放熱部材１３の上にシート状のフィラー充填樹脂成形材料３を配置する。次に、部品１を実装した回路基板２を上記フィラー充填樹脂成形材料３の上に載置する。次に、部品１を実装した回路基板２の上にシート状のフィラー充填樹脂成形材料３をさらに配置する。
【００４０】
回路基板２を挟んで上下に位置するフィラー充填樹脂成形材料３は同一のものであっても良いが、下側のフィラー充填樹脂成形材料３は、封止樹脂体４から放熱部材１３への熱伝導を高めることができるように、上側のフィラー充填樹脂成形材料３に比べて、フィラーとして高熱伝導率のもの（例えば、シリカよりも熱伝導に優れるアルミナなど）を用いたり、フィラーの充填率を高め（例えば、８０ｗｔ％以上）にしたりするのが好ましい。また、下側のフィラー充填樹脂成形材料３の使用枚数を上側のフィラー充填樹脂成形材料３の枚数よりも少なくして、封止樹脂体４から放熱部材１３への熱伝導を高めるようにしてもよい。また、上側のフィラー充填樹脂成形材料３としては、回路基板２の上側部分で封止樹脂体４の低誘電率化を図るために、フィラーとして低誘電率のもの（例えば、アルミナよりも低誘電率のシリカなど）を用いたりすることができる。尚、シート状のフィラー充填樹脂成形材料３の代わりに、粉体状のフィラー充填樹脂成形材料を用いても良い。
【００４１】
次に、回路基板２の上側のシート状のフィラー充填樹脂成形材料３の上にさらにフィルム１２を載置して重ねる。このフィルム１２は銅箔等の金属箔を用いることができる。また、上側のフィルム１２はその周端部が成形用枠体１１の外側に達する大きさに形成されている。次に、上側のフィルム１２の上にさらに上記と同様の成形用プレート１０を載置する。
【００４２】
上記のようにして成形用プレート１０と成形用枠体１１及び放熱部材１３とフィラー充填樹脂成形材料３と部品１を実装した回路基板２とを重ね合わせて図２（ａ）に示すような積層物１６を形成した後、この積層物１６を成形機にセットする。次に、上記と同様に、上下の成形用プレート１０と成形用枠体１１とで囲まれる成形空間に対して真空引きを行なって充分に脱気した後、加熱加圧成形する。この加熱加圧成形によりフィラー充填樹脂成形材料３を溶融流動させ、部品１の底面と回路基板２の表面との隙間に対してフィラー充填樹脂成形材料３を充填し、さらに溶融状態のフィラー充填樹脂成形材料３を硬化させて電気絶縁性を有する封止樹脂体４を形成する。加熱加圧成形における条件は上記と同様にすることができる。次に、成形機から上記成形物を取り出して放熱部材１３の表面から下側のフィルム１２を剥離すると共に封止樹脂体４からはみ出た上側のフィルム１２の周端部を切除することによって、図２（ｂ）に示すように、封止樹脂体４に部品１及び回路基板２が内蔵され、また、封止樹脂体４の下面に放熱部材１３が一体に設けられた部品内蔵回路板Ａを形成することができる。この場合、回路基板２の両面がフィラー充填樹脂成形材料３（封止樹脂体４）で全面に亘って封止されている。また、この部品内蔵回路板Ａは放熱部材１３により放熱構造を有するものである。
【００４３】
上記のようにして部品内蔵回路板Ａを形成した後、上側のフィルム（金属箔）１２にサブトラクティブ法などの回路形成工程を施して所望の回路パターンを形成すると共にスルーホールやビアホール１７の形成工程を施して封止樹脂体４の表面の回路パターンと回路基板２の回路パターン１８とを接続する所望のスルーホールやビアホール１７を形成することによって、図２（ｃ）に示すような、封止樹脂体４の表面の回路パターンを金属導体５とする部品内蔵回路板Ａを形成することができる。
【００４４】
上記のようにして形成される本発明の部品内蔵回路板Ａは、図１に示すものと同様に、封止樹脂体４の厚み精度（最も厚みが大きい部分と最も厚みが小さい部分との差）が±１００μｍ以内にすることができ、従って、部品内蔵回路板Ａ全体の厚みも±１００μｍ以内にすることができる。また、封止樹脂体４の表面に放熱部材１３を設けて放熱構造を形成したので、部品内蔵回路板Ａの放熱性を高くすることができ、部品１などから発生する熱が封止樹脂体４に蓄積されにくくなって、熱による部品１の動作不良や破損を少なくすることができるものである。その他、図２に示す部品内蔵回路板Ａは図１のものと同様の効果を奏するものである。
【００４５】
尚、図２に示すものにおいて、上側のフィルム１２としてＰＥＴフィルムなどの剥離性を有する合成樹脂フィルムを用いた場合は、封止樹脂体４の成形後に封止樹脂体４の表面からフィルム１２を剥離し、この後、封止樹脂体４の表面にアディティブ法やセミアディティブ法などにより金属導体５を形成することができる。
【００４６】
以下に、本発明の部品内蔵回路板Ａの製造方法の他例を図３に基づいて説明する。まず、上記と同様にして成形用プレート１０の上に成形用枠体１１を載置する。次に、成形用プレート１０と成形用枠体１１とで囲まれた成形用枠体１１の内側の空間にフィルム１２を配置する。ここで、フィルム１２としてはＰＥＴフィルムなどの合成樹脂フィルムを用いることができる。この合成樹脂フィルムとしては、例えば、厚み２０〜１００μｍのものを用いることができる。また、合成樹脂フィルムのフィラー充填樹脂成形材料３側に向く片面（上面）は全面に亘って梨地状などの粗面として形成されている。合成樹脂フィルムの粗面化処理は公知の方法で行うことができる。また、フィルム１２は上記と同様に、成形用枠体１１の内側において成形用プレート１０の上面に全面に亘って敷設されると共にその敷設されたフィルム１２の周端部は成形用枠体１１の上側を越えて成形用枠体１１外に導出される。
【００４７】
上記のようにフィルム１２を配置した後、上記と同様にして成形用枠体１１の内側においてフィルム１２の上にフィラー充填樹脂成形材料３を配置する。この例においても、フィラー充填樹脂成形材料３の使用量は回路基板２のこの片面側（下面側）における封止樹脂体４の所望の厚みなどに応じて適宜変更可能であり、フィラー充填樹脂成形材料３がシート状である場合はその枚数を調整して使用量を変えることができる。また、この例においては、複数枚（３枚）のフィラー充填樹脂成形材料３を用いているが、このうち最もフィルム１２に近い側（最下）に配置されるフィラー充填樹脂成形材料３ａは、封止樹脂体４の表面（下面）が内部よりもメッキ付着性に優れたものとなるように、フィラー充填樹脂成形材料３としてゴム成分を配合したものなどを用いるのが好ましい。また、ゴム成分を配合したフィラー充填樹脂成形材料３ａ以外のフィラー充填樹脂成形材料３は部品内蔵性に優れるものを用いるのが好ましい。このようにメッキ付着性に優れるフィラー充填樹脂成形材料３ａと部品内蔵性に優れるフィラー充填樹脂成形材料３とを使い分けることにより、部品内蔵性を損なわずにメッキ付着性の高い封止樹脂体４を形成することができる。尚、部品内蔵性とは部品１の形状によらず、部品１の周囲に空隙を残さないように樹脂が充填される特性であり、部品内蔵性が低い場合は、部品１の周囲に空隙が残ったり、部品１の底面と回路基板２の表面との狭い隙間にボイドが発生したりする恐れがある。次に、成形用枠体１１の内側において、部品１を実装した回路基板２を上記フィラー充填樹脂成形材料３の上に載置する。次に、部品１を実装した回路基板２の上に粉体状のフィラー充填樹脂成形材料３′を配置する（図３（ａ）において粉体状のフィラー充填樹脂成形材料３′を点々模様で示す）。この場合もフィラー充填樹脂成形材料３の使用量は回路基板２のこの片面側（上面側）における封止樹脂体４の所望の厚みなどに応じて適宜変更可能である。尚、粉体状のフィラー充填樹脂成形材料３′の代わりに、シート状のフィラー充填樹脂成形材料３を用いても良い。次に、粉体状のフィラー充填樹脂成形材料３′の上に複数枚のシート状のフィラー充填樹脂成形材料３を載置する。この上側のシート状のフィラー充填樹脂成形材料３、３のうち、最も上側（粉体状のフィラー充填樹脂成形材料３′から最も遠い位置）のフィラー充填樹脂成形材料３は上記と同様にゴム成分を配合したフィラー充填樹脂成形材料３ａを用いるのが好ましく、これにより、封止樹脂体４の表面（上面）が内部よりメッキ付着性に優れたものとなる。また、ゴム成分を配合したフィラー充填樹脂成形材料３ａ以外のフィラー充填樹脂成形材料３は部品内蔵性に優れるものを用いるのが好ましい。
【００４８】
フィラー充填樹脂成形材料３ａに配合するゴム成分としては、ポリブタジエンゴム（ナガセ化成製の「Ｒ−４５ＥＰＴ」）やポリビニルブチラール樹脂（電気化学工業（株）製の「デカンブチラール」）などを例示することができる。尚、この例においても、図１の例と同様の理由で、回路基板２を挟んで上下に位置するフィラー充填樹脂成形材料３は同一のものであっても良いし、異なる種類のものであってもよい。
【００４９】
上記のようにして成形用枠体１１の内側の空間に、フィラー充填樹脂成形材料３と部品１を実装した回路基板２とを重ねて配置した後、回路基板２の上側のシート状のフィラー充填樹脂成形材料３の上にさらにフィルム１２を載置して重ねる。このフィルム１２は前記下側のフィルム１２と同様の合成樹脂フィルムを用いることができるが、上側のフィルム１２はフィラー充填樹脂成形材料３側に向く面である下面が粗面に形成されている。また、上側のフィルム１２はその周端部が成形用枠体１１の外側に達する大きさに形成されている。次に、上側のフィルム１２の上にさらに上記と同様の成形用プレート１０を載置する。
【００５０】
上記のようにして成形用プレート１０と成形用枠体１１及びフィラー充填樹脂成形材料３と部品１を実装した回路基板２とを重ね合わせて図３（ａ）に示すような積層物１６を形成した後、この積層物１６を成形機にセットする。次に、上記と同様に、上下の成形用プレート１０と成形用枠体１１とで囲まれる成形空間に対して真空引きを行なって充分に脱気した後、加熱加圧成形する。この加熱加圧成形によりフィラー充填樹脂成形材料３を溶融流動させ、部品１の底面と回路基板２の表面との隙間に対してフィラー充填樹脂成形材料３を充填し、さらに溶融状態のフィラー充填樹脂成形材料３を硬化させて電気絶縁性を有する封止樹脂体４を形成する。加熱加圧成形における条件は上記と同様にすることができる。次に、成形機から上記成形物を取り出して封止樹脂体４の表面からフィルム１２を剥離することによって、図３（ｂ）に示すように、封止樹脂体４に部品１及び回路基板２が内蔵された部品内蔵基板１５を形成することができる。この場合、回路基板２の両面がフィラー充填樹脂成形材料３（封止樹脂体４）で全面に亘って封止されている。また、この部品内蔵基板１５の封止樹脂体４は、フィルム１２の粗面が密着して成形されるので、封止樹脂体４の表面も粗面に形成される。
【００５１】
上記のようにして部品内蔵基板１５を形成した後、封止樹脂体４の表面にセミアディティブ法やアディティブ法などの回路形成工程を施して所望の回路パターンを金属導体５として形成すると共にスルーホール１９やビアホール１７の形成工程を施して封止樹脂体４の表面の回路パターンと回路基板２の回路パターン１８とを接続する所望のスルーホール１９やビアホール１７を形成することによって、図３（ｃ）に示すような部品内蔵回路板Ａを形成することができる。回路形成工程やスルーホール１９やビアホール１７の形成工程は従来からプリント配線板の製造に用いられている公知の方法を採用することができる。
【００５２】
上記のようにして形成される本発明の部品内蔵回路板Ａは、図１に示すものと同様に、封止樹脂体４の厚み精度（最も厚みが大きい部分と最も厚みが小さい部分との差）が±１００μｍ以内にすることができる。また、封止樹脂体４の表面をメッキ付着性に優れるフィラー充填樹脂成形材料３で形成すると共に封止樹脂体４の表面の粗面化によるアンカー効果で、封止樹脂体４の表面にメッキ工程で形成される金属導体５の接着性を高くすることができ、金属導体５の剥離が発生しにくくて信頼性の高い部品内蔵回路板Ａを形成することができる。その他、図３に示す部品内蔵回路板Ａは図１のものと同様の効果を奏するものである。
【００５３】
尚、図３に示すものにおいて、メッキ付着性の高いフィラー充填樹脂成形材料３を用いて封止樹脂体４の表面のメッキ付着性が充分に確保することができるのであれば、粗面化されたフィルム１２を使用せずに、通常の平滑面を有するフィルム１２が使用可能である。
【００５４】
以下に、本発明の部品内蔵回路板Ａの製造方法の他例を図４に基づいて説明する。まず、上記と同様にして成形用プレート１０の上に成形用枠体１１を載置する。次に、成形用プレート１０と成形用枠体１１とで囲まれた成形用枠体１１の内側の空間にフィルム１２を配置する。ここで、フィルム１２としては上記と同様の銅箔等の金属箔を用いることができる。また、フィルム１２は上記と同様に、成形用枠体１１の内側において成形用プレート１０の上面に全面に亘って敷設されると共にその敷設されたフィルム１２の周端部は成形用枠体１１の上側を越えて成形用枠体１１外に導出される。
【００５５】
上記のようにフィルム１２を配置した後、このフィルム１２の上にシート状のフィラー充填樹脂成形材料３を配置する。次に、部品１を実装した回路基板２を上記フィラー充填樹脂成形材料３の上に載置する。次に、上記回路基板２の上にシート状のフィラー充填樹脂成形材料３を配置する。次に、このフィラー充填樹脂成形材料３の上に部品１を実装した他の回路基板２をさらに載置する。次に、この部品１を実装した回路基板２の上にシート状のフィラー充填樹脂成形材料３をさらに配置する。
【００５６】
下側の回路基板２の下に位置するフィラー充填樹脂成形材料３と、上下の回路基板２、２の間に位置するフィラー充填樹脂成形材料３、及び上側の回路基板２の上に位置するフィラー充填樹脂成形材料３とは同一のものであっても異なるものであっても良い。各フィラー充填樹脂成形材料３の使用枚数はその部分の封止樹脂体４の所望の厚みの応じて適宜設定可能である。尚、シート状のフィラー充填樹脂成形材料３の代わりに、粉体状のフィラー充填樹脂成形材料を用いても良い。
【００５７】
次に、最上のシート状のフィラー充填樹脂成形材料３の上にさらにフィルム１２を載置して重ねる。このフィルム１２は上記と同様の金属箔を用いることができる。また、上側のフィルム１２はその周端部が成形用枠体１１の外側に達する大きさに形成されている。次に、上側のフィルム１２の上にさらに上記と同様の成形用プレート１０を載置する。
【００５８】
上記のようにして成形用プレート１０と成形用枠体１１及びフィラー充填樹脂成形材料３と部品１を実装した回路基板２とを重ね合わせて図４（ａ）に示すような積層物１６を形成した後、この積層物１６を成形機にセットする。次に、上記と同様に、上下の成形用プレート１０と成形用枠体１１とで囲まれる成形空間に対して真空引きを行なって充分に脱気した後、加熱加圧成形する。この加熱加圧成形によりフィラー充填樹脂成形材料３を溶融流動させ、部品１の底面と回路基板２の表面との隙間に対してフィラー充填樹脂成形材料３を充填し、さらに溶融状態のフィラー充填樹脂成形材料３を硬化させて電気絶縁性を有する封止樹脂体４を形成する。加熱加圧成形における条件は上記と同様にすることができる。次に、成形機から上記成形物を取り出して封止樹脂体４からはみ出たフィルム１２の周端部を切除することによって、図４（ｂ）に示すように、封止樹脂体４に部品１及び二枚の回路基板２が内蔵された部品内蔵回路板Ａを形成することができる。
【００５９】
上記のようにして部品内蔵回路板Ａを形成した後、上下のフィルム（金属箔）１２にサブトラクティブ法などの回路形成工程を施して所望の回路パターンを形成すると共にスルーホール１９やビアホール１７の形成工程を施して封止樹脂体４の表面の回路パターンと回路基板２の回路パターン１８とを接続する所望のスルーホール１９やビアホール１７を形成することによって、図４（ｃ）に示すような、封止樹脂体４の表面の回路パターンを金属導体５とする部品内蔵回路板Ａを形成することができる。
【００６０】
上記のようにして形成される本発明の部品内蔵回路板Ａは、図１に示すものと同様に、封止樹脂体４の厚み精度（最も厚みが大きい部分と最も厚みが小さい部分との差）が±１００μｍ以内にすることができ、従って、部品内蔵回路板Ａ全体の厚みも±１００μｍ以内にすることができる。また、部品１を実装した二枚の回路基板２を封止樹脂体４に内蔵させたので、多機能の部品内蔵回路板Ａを形成することができる。その他、図４に示す部品内蔵回路板Ａは図１のものと同様の効果を奏するものである。
【００６１】
尚、図４に示すものにおいて、フィルム１２としてＰＥＴフィルムなどの剥離性を有する合成樹脂フィルムを用いた場合は、封止樹脂体４の成形後に封止樹脂体４の表面からフィルム１２を剥離し、この後、封止樹脂体４の表面にアディティブ法やセミアディティブ法などにより金属導体５を形成することができる。
【００６２】
以下に、本発明の部品内蔵回路板Ａの製造方法の他例を図５に基づいて説明する。まず、上記と同様にして成形用プレート１０の上に成形用枠体１１を載置する。次に、成形用プレート１０と成形用枠体１１とで囲まれた成形用枠体１１の内側の空間にフィルム１２を配置する。ここで、フィルム１２としては上記と同様の銅箔等の金属箔を用いることができる。また、フィルム１２は上記と同様に、成形用枠体１１の内側において成形用プレート１０の上面に全面に亘って敷設されると共にその敷設されたフィルム１２の周端部は成形用枠体１１の上側を越えて成形用枠体１１外に導出される。
【００６３】
上記のようにフィルム１２を配置した後、このフィルム１２の上にシート状のフィラー充填樹脂成形材料３を配置する。複数枚のフィラー充填樹脂成形材料３を用いる場合はそれらは同一のものであっても異なるものであっても良い。また、フィラー充填樹脂成形材料３の使用枚数はその部分の封止樹脂体４の所望の厚みの応じて適宜設定可能である。また、シート状のフィラー充填樹脂成形材料３の代わりに、粉体状のフィラー充填樹脂成形材料を用いても良い。次に、部品１を実装した回路基板２を上記フィラー充填樹脂成形材料３の上に載置する。次に、上記回路基板２の上にクッション材３０を配置する。クッション材３０はウレタンフォームなどの合成樹脂フォームなどで形成されており、その下面には枠状のフィルム１２が設けられている。枠状のフィルム１２は上記と同様に金属箔や合成樹脂フィルムで形成されており、成形用枠体１１の上面と対向する位置に設けられている。尚、枠状のフィルム１２はクッション材３０に一体に設けておく必要はなく、それぞれ別々に組み込むようにしてもよい。また、クッション材３０をテフロン（Ｒ）やシリコーンなどの樹脂で形成した場合は、クッション材３０自体がクッション性と離型性の両方を有することになるので、枠状のフィルム１２を不要にすることができる。さらに、枠状のフィルム１２を用いずに、クッション材３０として複数枚の合成樹脂のシート材などを積層した複合積層材を用いる場合は、クッション材３０の表層が離型性を有するように形成すればよい。また、枠状のフィルム１２を用いない場合、クッション材３０の下面端部（枠状のフィルム１２に相当する部分）が離型性を有すればよい。
【００６４】
そして、クッション材３０を載置した後、クッション材３０の上にさらに上記と同様の成形用プレート１０を載置する。
【００６５】
上記のようにして成形用プレート１０と成形用枠体１１とクッション材３０及びフィラー充填樹脂成形材料３と部品１を実装した回路基板２とを重ね合わせて図５（ａ）に示すような積層物１６を形成した後、この積層物１６を成形機にセットする。次に、上記と同様に、上下の成形用プレート１０と成形用枠体１１とで囲まれる成形空間に対して真空引きを行なって充分に脱気した後、加熱加圧成形する。この加熱加圧成形によりフィラー充填樹脂成形材料３を溶融流動させ、部品１の底面と回路基板２の表面との隙間に対してフィラー充填樹脂成形材料３を充填し、さらに溶融状態のフィラー充填樹脂成形材料３を硬化させて電気絶縁性を有する封止樹脂体４を形成する。加熱加圧成形における条件は上記と同様にすることができる。次に、成形機から上記成形物を取り出して封止樹脂体４からはみ出たフィルム１２の周端部を切除することによって、図５（ｂ）に示すように、回路基板２の下面に実装した部品１が封止樹脂体４に内蔵され、且つ回路基板２の下面がフィラー充填樹脂成形材料３（封止樹脂体４）で全面に亘って封止された部品内蔵回路板Ａを形成することができる。また、回路基板２の上面及びこの上面に実装した部品１は封止樹脂体４から露出している。
【００６６】
上記のようにして部品内蔵回路板Ａを形成した後、下側のフィルム（金属箔）１２にサブトラクティブ法などの回路形成工程を施して所望の回路パターンを形成すると共にスルーホールやビアホール１７の形成工程を施して封止樹脂体４に回路パターンと回路基板２の回路パターン１８とを接続する所望のスルーホールやビアホール１７を形成することによって、図５（ｃ）に示すような封止樹脂体４の表面の回路パターンを金属導体５とする部品内蔵回路板Ａを形成することができる。
【００６７】
上記のようにして形成される本発明の部品内蔵回路板Ａは、図１に示すものと同様に、封止樹脂体４の厚み精度（最も厚みが大きい部分と最も厚みが小さい部分との差）が±１００μｍ以内にすることができ、従って、部品内蔵回路板Ａ全体の厚みも±１００μｍ以内にすることができる。その他、図５に示す部品内蔵回路板Ａは図１のものと同様の効果を奏するものである。
【００６８】
尚、図５に示すものにおいて、下側のフィルム１２としてＰＥＴフィルムなどの剥離性を有する合成樹脂フィルムを用いた場合は、部封止樹脂体４の成形後に封止樹脂体４の表面からフィルム１２を剥離し、この後、封止樹脂体４の表面にアディティブ法やセミアディティブ法などにより金属導体５を形成することができる。
【００６９】
以下に、本発明の部品内蔵回路板Ａの製造方法の他例を図６に基づいて説明する。まず、上記と同様にして成形用プレート１０の上に成形用枠体１１を載置する。次に、成形用プレート１０と成形用枠体１１とで囲まれた成形用枠体１１の内側の空間にフィルム１２を配置する。ここで、フィルム１２としては上記と同様の合成樹脂フィルムを用いることができる。また、フィルム１２は上記と同様に、成形用枠体１１の内側において成形用プレート１０の上面に全面に亘って敷設されると共にその敷設されたフィルム１２の周端部は成形用枠体１１の上側を越えて成形用枠体１１外に導出される。
【００７０】
上記のようにフィルム１２を配置した後、このフィルム１２の上に部品１を実装した回路基板２を載置する。この回路基板２としては通常のガラス基材エポキシ樹脂両面板から加工されるものや両面フレキシブル積層板から加工されるものなどを用いることができ、スルーホールメッキなどの導通部３３が設けられている。次に、上記回路板の上にシート状のフィラー充填樹脂成形材料３を配置する。複数枚のフィラー充填樹脂成形材料３を用いる場合はそれらは同一のものであっても異なるものであっても良い。また、フィラー充填樹脂成形材料３の使用枚数はその部分の封止樹脂体４の所望の厚みの応じて適宜設定可能である。また、シート状のフィラー充填樹脂成形材料３の代わりに、粉体状のフィラー充填樹脂成形材料３を用いても良い。次に、部品１を実装した他の回路基板２を上記フィラー充填樹脂成形材料３の上に載置する。この回路基板２にはその下面に部品１が実装されており、また上面には銅箔などの金属箔が金属導体５として設けられている。次に、上側の回路基板２の上にさらに上記と同様のフィルム１２を載置する。次に、上側のフィルム１２の上にさらに上記と同様の成形用プレート１０を載置する。
【００７１】
上記のようにして成形用プレート１０と成形用枠体１１及びフィラー充填樹脂成形材料３と部品１を実装した回路基板２とを重ね合わせて図６（ａ）に示すような積層物１６を形成した後、この積層物１６を成形機にセットする。次に、上記と同様に、上下の成形用プレート１０と成形用枠体１１とで囲まれる成形空間に対して真空引きを行なって充分に脱気した後、加熱加圧成形する。この加熱加圧成形によりフィラー充填樹脂成形材料３を溶融流動させ、部品１の底面と回路基板２の表面との隙間に対してフィラー充填樹脂成形材料３を充填し、さらに溶融状態のフィラー充填樹脂成形材料３を硬化させて電気絶縁性を有する封止樹脂体４を形成する。加熱加圧成形における条件は上記と同様にすることができる。次に、成形機から上記成形物を取り出して封止樹脂体４からはみ出たフィルム１２の周端部を切除することによって、図６（ｂ）に示すように、上側の回路基板２の下面に実装した部品１と下側の回路基板２の上面に実装した部品１とが封止樹脂体４に内蔵され、且つ上側の回路基板２の下面と下側の回路基板２の上面がフィラー充填樹脂成形材料３（封止樹脂体４）で全面に亘って封止された部品内蔵回路板Ａを形成することができる。また、上側の回路基板２の金属箔は金属導体５として封止樹脂体４の表面（上面側）に露出して設けられている。また、下側の回路基板２の下面は封止樹脂体４から露出している。
【００７２】
上記のようにして部品内蔵回路板Ａを形成した後、上側の回路基板２の金属導体５にサブトラクティブ法などの回路形成工程を施して所望の回路パターンを形成すると共にスルーホールやビアホール１７の形成工程を施して封止樹脂体４の表面の回路パターンと回路基板２の回路パターン１８とを接続する所望のスルーホールやビアホール１７を形成することによって、図６（ｃ）に示すような封止樹脂体４の表面の回路パターンを金属導体５とする部品内蔵回路板Ａを形成することができる。
【００７３】
上記のようにして形成される本発明の部品内蔵回路板Ａは、図１に示すものと同様に、封止樹脂体４の厚み精度（最も厚みが大きい部分と最も厚みが小さい部分との差）が±１００μｍ以内にすることができ、従って、部品内蔵回路板Ａ全体の厚みも±１００μｍ以内にすることができる。その他、図６に示す部品内蔵回路板Ａは図１のものと同様の効果を奏するものである。
【００７４】
以下に、本発明の部品内蔵回路板Ａの製造方法の他例を図７に基づいて説明する。まず、上記と同様にして成形用プレート１０の上に成形用枠体１１を載置する。次に、成形用プレート１０と成形用枠体１１とで囲まれた成形用枠体１１の内側の空間にフィルム１２を配置する。ここで、フィルム１２としては上記と同様の合成樹脂フィルムを用いることができる。また、フィルム１２は上記と同様に、成形用枠体１１の内側において成形用プレート１０の上面に全面に亘って敷設されると共にその敷設されたフィルム１２の周端部は成形用枠体１１の上側を越えて成形用枠体１１外に導出される。
【００７５】
上記のようにフィルム１２を配置した後、このフィルム１２の上に部品転写材２５を配置する。部品転写材２５はステンレス鋼製の金属箔等で形成される転写基板２６の上面に複数個の部品１を剥離可能に設けて形成されるものである。次に、上記部品転写材２５の上にシート状のフィラー充填樹脂成形材料３を配置する。複数枚のフィラー充填樹脂成形材料３を用いる場合はそれらは同一のものであっても異なるものであっても良い。また、フィラー充填樹脂成形材料３の使用枚数はその部分の封止樹脂体４の所望の厚みの応じて適宜設定可能である。また、シート状のフィラー充填樹脂成形材料３の代わりに、粉体状のフィラー充填樹脂成形材料３を用いても良い。次に、部品１を実装した回路基板２を上記フィラー充填樹脂成形材料３の上に載置する。この回路基板２には上下両面に部品１が実装されている。次に、回路基板２の上にさらに上記と同様の複数枚のシート状のフィラー充填樹脂成形材料３の載置する。次に、上側のフィラー充填樹脂成形材料３の上にさらにフィルム１２を載置する。このフィルム１２としては銅箔などの金属箔を用いることができる。次に、上側のフィルム１２の上にさらに上記と同様の成形用プレート１０を載置する。
【００７６】
上記のようにして成形用プレート１０と成形用枠体１１及びフィラー充填樹脂成形材料３と部品１を実装した回路基板２と部品転写材２５を重ね合わせて図７（ａ）に示すような積層物１６を形成した後、この積層物１６を成形機にセットする。次に、上記と同様に、上下の成形用プレート１０と成形用枠体１１とで囲まれる成形空間に対して真空引きを行なって充分に脱気した後、加熱加圧成形する。この加熱加圧成形によりフィラー充填樹脂成形材料３を溶融流動させ、部品１の底面と回路基板２の表面との隙間に対してフィラー充填樹脂成形材料３を充填し、さらに溶融状態のフィラー充填樹脂成形材料３を硬化させて電気絶縁性を有する封止樹脂体４を形成する。加熱加圧成形における条件は上記と同様にすることができる。次に、成形機から上記成形物を取り出して封止樹脂体４からはみ出たフィルム１２の周端部を切除すると共に部品転写材２５の転写基板２６を封止樹脂体４から剥離することによって、図７（ｂ）に示すように、部品転写材２５の部品１と回路基板２に実装した部品１と回路基板２とが封止樹脂体４に内蔵された部品内蔵回路板Ａを形成することができる。この場合、回路基板２の上下面がフィラー充填樹脂成形材料３（封止樹脂体４）で全面に亘って封止される。尚、回路基板２の下面に部品１としてパワーＩＣなどの発熱性部品１ｂがある場合は、部品転写材２５に部品１として銅個片などの吸熱部品１ｃを設け、発熱性部品１ｂと吸熱部品１ｃとが上下に近接するように配置して部品内蔵回路板Ａを形成するのが好ましい。
【００７７】
上記のようにして部品内蔵回路板Ａを形成した後、金属導体５にサブトラクティブ法などの回路形成工程を施して所望の回路パターンを形成すると共にスルーホールやビアホール１７の形成工程を施して封止樹脂体４の表面の回路パターンと回路基板２の回路パターン１８とを接続する所望のスルーホールやビアホール１７を形成することによって、図７（ｃ）に示すような封止樹脂体４の表面の回路パターンを金属導体５とする部品内蔵回路板Ａを形成することができる。
【００７８】
上記のようにして形成される本発明の部品内蔵回路板Ａは、図１に示すものと同様に、封止樹脂体４の厚み精度（最も厚みが大きい部分と最も厚みが小さい部分との差）が±１００μｍ以内にすることができ、従って、部品内蔵回路板Ａ全体の厚みも±１００μｍ以内にすることができる。その他、図７に示す部品内蔵回路板Ａは図１のものと同様の効果を奏するものである。
【００７９】
図７に示すものにおいて、上側のフィルム１２としてＰＥＴフィルムなどの剥離性を有する合成樹脂フィルムを用いた場合は、封止樹脂体４の成形後に封止樹脂体４の表面からフィルム１２を剥離し、この後、封止樹脂体４の表面にアディティブ法やセミアディティブ法などにより金属導体５を形成することができる。
【００８０】
尚、上記ではいずれの例においても、上下の平滑な成形用プレート１０を用いたが、これに限らず、例えば、表面に立体的な凹凸のある成形用プレート１０を用いることにより、成形後の部品内蔵回路板Ａが表面に凹凸を有する成形体となり、機能部品として立体回路板を容易に成形することが可能である。また、上記各実施の形態においては、成形用枠体１１の上面に位置するフィルム１２の周端部のみを粗面化することもできる。この場合、粗面化していないフィルム１２を用いる場合に比べて、フィルム１２の表面の凹凸がフィラー充填樹脂成形材料３の流出の抵抗となり、フィルム１２、１２の間の隙間からのフィラー充填樹脂成形材料３の流出がさらに抑制されるものであり、この結果、部品１の底面と回路基板２の表面との間の隙間にフィラー充填樹脂成形材料３を効率よく充填することができる。また、この場合、成形用枠体１１の上面に位置する上下のフィルム１２、１２の周端部のうち、一方のみを粗面化してもよいし、両方を粗面化してもよい。
【実施例】
【００８１】
以下本発明を実施例によって具体的に説明する。
【００８２】
（実施例１）
３００ｍｍ×３００ｍｍサイズで厚み１．０ｍｍのステンレス鋼製の成形用プレート１０と、枠部分の幅が１０ｍｍの成形枠体１１（外形３００×３００ｍｍで厚みが１．０ｍｍ、ステンレス鋼製）と、比表面積４．５ｍ２／ｇのシリカフィラーが８０ｗｔ％充填されたエポキシ樹脂からなるＢステージ状態のシート状（厚み１５０μｍ）のフィラー充填樹脂成形材料３と、両面に部品１（片面が１００μｍ厚みのＩＣ、もう一方の面に０４０２タイプのＬＣＲ部品）が実装された回路基板２（厚み３００μｍで基板サイズ２７５ｍｍ×２７５ｍｍのＦＲ−４基板、部品１の底面と回路基板２の表面との距離７０μｍ）と、厚み１８μｍで３５０ｍｍ×３５０ｍｍサイズの銅箔（フィルム１２）とを準備する。
【００８３】
これを下から、成形用プレート１０、成形用枠体１１、銅箔（１枚）、フィラー充填樹脂成形材料３（２枚）、部品１を実装した回路基板２（ＩＣ実装面を下向きにする）、フィラー充填樹脂成形材料３（３枚）、銅箔（１枚）、成形用プレート１０の順で重ね合せて積層物１６を形成した。
【００８４】
この１組の積層物１６を１００℃に設定された成形機に投入する。次に、真空引き開始し、１０分後に加圧１．９６ＭＰａの加熱加圧成形を行う。その後、さらに１６５℃で１時間の加熱硬化成形して成形を終了した。次に、成形機から取り出して封止樹脂体４からはみ出た上側のフィルム１２の周端部を切除することによって、両面に銅箔が一体化された封止樹脂体４に回路基板２の回路と部品１が内蔵された部品内蔵回路板（両面板）Ａを形成した。
【００８５】
これに通常のスルホールメッキ加工、ビアホール加工、回路パターン（金属導体５）の回路形成を行うことにより、封止樹脂体４内の回路基板２の回路パターン１８と部品１と外側の回路パターンの電気的接続を行い、部品内蔵回路板Ａをモジュール基板として仕上げた。このモジュール基板をモジュール単位の各個片に切断し、表面に部品を再度リフローにより半田付けして完成品を得た。
【００８６】
上記のようにして形成される部品内蔵回路板Ａの厚み精度は±５０μｍであった。また、部品１の底面と回路基板２の表面との間の隙間にもフィラー充填樹脂成形材料３が充分に充填されていた。
【００８７】
（実施例２）
３００ｍｍ×３００ｍｍサイズで厚み１．０ｍｍのステンレス鋼製の成形用プレート１０と、枠部分の幅が１０ｍｍの成形枠体１１（外形３００×３００ｍｍで厚みが１．２ｍｍ、ステンレス鋼製）と、比表面積６．０ｍ２／ｇのシリカフィラーが８０ｗｔ％充填されたエポキシ樹脂からなるＢステージ状態のシート状（厚み１５０μｍ）のフィラー充填樹脂成形材料３と、比表面積３．５ｍ２／ｇのアルミナフィラーが８５ｗｔ％充填されたエポキシ樹脂からなるＢステージ状態のシート状（厚み１００μｍ）のフィラー充填樹脂成形材料３と、両面に部品１（片面が１００μｍ厚みのＩＣ、もう一方の面に０４０２タイプのＬＣＲ部品）が実装された回路基板２（厚み１００μｍで基板サイズ２７５ｍｍ×２７５ｍｍのＦＲ−４基板、部品１の底面と回路基板２の表面との距離１００μｍ）と、２７５ｍｍ×２７５ｍｍサイズで厚み２ｍｍのアルミニウム板（放熱部材１３）と、厚み７５μｍで３５０ｍｍ×３５０ｍｍサイズのＰＥＴフィルム（フィルム１２）とを準備する。
【００８８】
これを下から、成形用プレート１０、成形用枠体１１、ＰＥＴフィルム（１枚）、アルミニウム板、アルミナ含有のフィラー充填樹脂成形材料３（２枚）、部品１を実装した回路基板２（ＩＣ実装面を下向きにする）、シリカ含有のフィラー充填樹脂成形材料３（３枚）、銅箔（１枚）、成形用プレート１０の順で重ね合せて積層物１６を形成した。
【００８９】
この１組の積層物１６を実施例１と同様にして成形することによって、片面に銅箔が、他の片面にアルミニウム板が一体化された封止樹脂体４に回路基板２の回路と部品１が内蔵された部品内蔵回路板Ａを形成した。
【００９０】
これに通常のビアホール加工、回路パターン（金属導体５）の回路形成を行うことにより、封止樹脂体４内の回路基板２の回路パターン１８と部品１と外側の回路パターンの電気的接続を行い、部品内蔵回路板Ａをモジュール基板として仕上げた。このモジュール基板をモジュール単位の各個片に切断し、表面に部品を再度リフローにより半田付けして完成品を得た。
【００９１】
上記のようにして形成される部品内蔵回路板Ａの厚み精度は±５０μｍであった。また、部品１の底面と回路基板２の表面との間の隙間にもフィラー充填樹脂成形材料３が充分に充填されていた。
【００９２】
（実施例３）
３００ｍｍ×３００ｍｍサイズで厚み１．０ｍｍのステンレス鋼製の成形用プレート１０と、枠部分の幅が１５ｍｍの成形枠体１１（外形３００×３００ｍｍで厚みが０．３５ｍｍ、ステンレス鋼製）と、比表面積４．２ｍ２／ｇのシリカフィラーが８５ｗｔ％充填されたエポキシ樹脂からなるＢステージ状態のシート状（厚み１００μｍ）のフィラー充填樹脂成形材料３と、比表面積３．５ｍ２／ｇのシリカフィラーが５０ｗｔ％充填されると共にゴム成分（ポリブタジエンゴム（ナガセ化成製の「Ｒ−４５ＥＰＴ」））が５ｗｔ％充填されたエポキシ樹脂からなるＢステージ状態のシート状（厚み５０μｍ）のフィラー充填樹脂成形材料３ａと、片面に部品１（５０μｍ厚みのＩＣ）が実装された回路基板２（厚み１００μｍで基板サイズ２７５ｍｍ×２７５ｍｍのＦＲ−４基板、部品１の底面と回路基板２の表面との距離６０μｍ）と、厚み７５μｍで３５０ｍｍ×３５０ｍｍサイズ及び表面が粗化処理されたＰＥＴフィルム（フィルム１２）とを準備する。
【００９３】
これを下から、成形用プレート１０、成形用枠体１１、粗面化処理されたＰＥＴフィルム（１枚）、ゴム成分含有の高メッキ付着性のフィラー充填樹脂成形材料３ａ（１枚）と、ゴム成分を含有しないフィラー充填樹脂成形材料３（２枚）、部品１を実装した回路基板２（ＩＣ実装面を上向きにする）、ゴム成分を含有しないフィラー充填樹脂成形材料３（２枚）、ゴム成分含有の高メッキ付着性のフィラー充填樹脂成形材料３ａ（１枚）と、粗面化処理されたＰＥＴフィルム（１枚）、成形用プレート１０の順で重ね合せて積層物１６を形成した。
【００９４】
この１組の積層物１６を１３０℃に設定された成形機に投入する。次に、真空引き開始し、１０分後に加圧１．９６ＭＰａの加熱加圧成形を行う。その後、さらに１６５℃で１時間の加熱硬化成形して成形を終了した。次に、成形機から取り出してＰＥＴフィルムを剥離することにより、両表面が粗面化された封止樹脂体４に回路基板２の回路と部品１が内蔵された部品内蔵基板１５を形成した。
【００９５】
これに通常のアディティブ工法によりビアホール加工、回路パターン（金属導体５）の回路形成を行うことにより、封止樹脂体４内の回路基板２の回路パターン１８と部品１と外側の回路パターンの電気的接続を行い、部品内蔵回路板Ａを得た。
【００９６】
上記のようにして形成される部品内蔵回路板Ａの厚み精度は±１００μｍであった。また、部品１の底面と回路基板２の表面との間の隙間にもフィラー充填樹脂成形材料３が充分に充填されていた。
【００９７】
（比較例）
３００ｍｍ×３００ｍｍサイズで厚み１．０ｍｍのステンレス鋼製の成形用プレート１０と、比表面積６．０ｍ２／ｇのシリカフィラーが８５ｗｔ％充填されたエポキシ樹脂からなるＢステージ状態のシート状（厚み１００μｍ）のフィラー充填樹脂成形材料３と、両面に部品１（片面が１００μｍ厚みのＩＣ、もう一方の面に０４０２タイプのＬＣＲ部品）が実装された回路基板２（厚み１００μｍで基板サイズ２７５ｍｍ×２７５ｍｍのＦＲ−４基板、部品１の底面と回路基板２の表面との距離１００μｍ）と、厚み３５μｍで３５０ｍｍ×３５０ｍｍサイズの銅箔（フィルム１２）とを準備する。
【００９８】
これを下から、成形用プレート１０、銅箔（１枚）、フィラー充填樹脂成形材料３（３枚）、部品１を実装した回路基板２（ＩＣ実装面を上向きにする）、フィラー充填樹脂成形材料３（２枚）、銅箔（１枚）、成形用プレート１０の順で重ね合せて積層物を形成した。
【００９９】
この１組の積層物を１００℃に設定された成形機に投入する。次に、真空引き開始し、１０分後に加圧０．３ＭＰａの加熱加圧成形を行う。その後、さらに１６５℃で１時間の加熱硬化成形して成形を終了した。次に、成形機から取り出して、両面に銅箔が一体化された封止樹脂体４に回路基板２の回路と部品１が内蔵された部品内蔵回路板を形成した。
【０１００】
これに通常のスルホールメッキ加工、回路パターン（金属導体５）の回路形成を行うことにより、封止樹脂体４内の回路基板２の回路パターン１８と部品１と外側の回路パターンの電気的接続を行い、部品内蔵回路板Ａをモジュール基板として仕上げた。このモジュール基板をモジュール単位の各個片に切断し、表面に部品を再度リフローにより半田付けして完成品を得た。
【０１０１】
上記のようにして形成される部品内蔵回路板Ａの厚み精度は±２２０μｍであった。また、部品１の底面と回路基板２の表面との間の隙間に充分なフィラー充填樹脂成形材料３が充填されておらず、空隙部が存在していた。
【産業上の利用可能性】
【０１０２】
本発明の部品内蔵回路板Ａを回路基板２と同様に用いて上記と同様の成形を行なって多層化しても良く、この場合、部品内蔵回路板Ａの表面に他の部品が実装されていても良いし、部品１が内蔵されているだけの部品内蔵回路板Ａを使用しても良い。
【図面の簡単な説明】
【０１０３】
【図１】本発明の実施の形態の一例を示し、（ａ）〜（ｃ）は断面図である。
【図２】本発明の実施の形態の他例を示し、（ａ）〜（ｃ）は断面図である。
【図３】本発明の実施の形態のさらに他例を示し、（ａ）〜（ｃ）は断面図である。
【図４】本発明の実施の形態のさらに他例を示し、（ａ）〜（ｃ）は断面図である。
【図５】本発明の実施の形態のさらに他例を示し、（ａ）〜（ｃ）は断面図である。
【図６】本発明の実施の形態のさらに他例を示し、（ａ）〜（ｃ）は断面図である。
【図７】本発明の実施の形態のさらに他例を示し、（ａ）〜（ｃ）は断面図である。
【符号の説明】
【０１０４】
１  部品
２  回路基板
３  フィラー充填樹脂成形材料
４  封止樹脂体
５  金属導体
１０  成形用プレート
１１  成形用枠体
１２  フィルム
１３  放熱部材
Ａ  部品内蔵回路板
【図１】
2005311201.tif 000003
【図２】
2005311201.tif 000004
【図３】
2005311201.tif 000005
【図４】
2005311201.tif 000006
【図５】
2005311201.tif 000007
【図６】
2005311201.tif 000008
【図７】
2005311201.tif 000009